ФОРМОВАННОЕ ПОЛИМЕРНОЕ ИЗДЕЛИЕ, ХАРАКТЕРИЗУЮЩЕЕСЯ НИЗКОЙ МУТНОСТЬЮ И ВЫСОКОЙ ПРОЗРАЧНОСТЬЮ

1. Способ, включающий:
выбор полимера на пропиленовой основе, характеризующегося показателем преломления (n1), согласно измерению в соответствии с документом ASTM D 542 и скоростью течения расплава (MFR), согласно измерению в соответствии с документом ASTM D 1238, 230ºС/2,16 кг, и эластомера на олефиновой основе, характеризующегося показателем преломления (n2)Ю согласно измерению в соответствии с документом ASTM D 542 и индексом расплава (MI), согласно измерению в соответствии с документом ASTM D 1238, 190ºС/2,16 кг, таких что
примешивание частиц эластомера к матрице полимера на пропиленовой основе;
-1
-1
воздействие на смесь скорости сдвига в диапазоне от приблизительно 8000 сек до приблизительно 12000 с; и
изготовление из смеси формованного изделия, характеризующегося величиной мутности, меньшей, чем приблизительно 20%, согласно измерению в соответствии с документом ASTM D 1003.
2. Способ по п.1, включающий изготовление формованного изделия, характеризующегося прозрачностью, большей, чем 90%.
3. Полимерная композиция, содержащая:
от приблизительно 60% (масс.) до приблизительно 99% (масс.) полимера на пропиленовой основе, характеризующегося показателем преломления в диапазоне от приблизительно 1,495 до приблизительно 1,505 (n1), согласно измерению в соответствии с документом ASTM D 542 и скоростью течения расплава (MFR) в диапазоне от приблизительно 0,5 г/10 мин до приблизительно 100 г/10 мин, согласно измерению в соответствии с документом ASTM D 1238, 230ºС/2,16 кг;
от приблизительно 40% (масс.) до приблизительно 1% (масс.) частиц эластомера на олефиновой основе, диспергированных в полимере на пропиленовой основе, при этом эластомер на олефиновой основе характеризуется показателем преломления в диапазоне от приблизительно 1,470 до приблизительно 1,497 (n2), согласно измерению в соответствии с документом ASTM D 542 и индексом расплава (MI) в диапазоне от приблизительно 0,5 г/10 мин до приблизительно 30 г/10 мин, согласно измерению в соответствии с документом ASTM D 1238, 190ºС/2,16 кг;
где |n1-n2|>0,002; и
полимерная композиция характеризуется величиной мутности, меньшей, чем приблизительно 20%, согласно измерению в соответствии с документом ASTM D 1003, и относительная вязкость (VR)>0,28, где
4
10
4. Полимерная композиция по п.3, где эластомер на олефиновой основе выбирают из группы, состоящей из сополимера этилена/С-С α-олефина и олефинового блок-сополимера.
5. Полимерная композиция по любому из пп.3-4, содержащая статистический сополимер пропилена/этилена и эластомер на олефиновой основе, выбираемый из группы, состоящей из сополимера этилена/бутена, сополимера этилена/гексена и сополимера этилена/октена, и значение VR является большим, чем 0,8, а величина мутности является меньшей, чем приблизительно 10%.
6. Полимерная композиция по п.3, содержащая статистический сополимер пропилена/этилена и эластомер на олефиновой основе, выбираемый из группы, состоящей из сополимера этилена/бутена, сополимера этилена/гексена и сополимера этилена/октена, и значение VR является большим, чем 2,0, а величина мутности является меньшей, чем приблизительно 10%.
7. Полимерная композиция по п.3, где значение VR>1,0.
8. Формованное изделие, содержащее:
полимерную композицию, содержащую от приблизительно 60% (масс.) до приблизительно 99% (масс.) матрицы полимера на пропиленовой основе, характеризующегося показателем преломления (n1);
от приблизительно 40% (масс.) до приблизительно 1% (масс.) удлиненных эластомерных частиц, характеризующихся показателем преломления (n2) и диспергированных в полимере на пропиленовой основе;
где |n1-n2|>0,002, и формованное изделие характеризуется величиной мутности, меньшей, чем приблизительно 20%, согласно измерению в соответствии с документом ASTM D 1003.
9. Формованное изделие по п.8, где удлиненные эластомерные частицы характеризуются средней шириной в диапазоне от приблизительно 5 нм до приблизительно 200 нм.
10. Формованное изделие по любому из пп.8 и 9, где полимер на пропиленовой основе представляет собой нуклеированный статистический сополимер пропилена/этилена.